(57)【特許請求の範囲】
【請求項１】
質量％で、
Ｃ：０．０１〜０．１０％、
Ｓｉ：０．０４〜０．６０％、
Ｍｎ：０．５０〜２．００％、
Ｐ：０．０２５％以下、
Ｓ：０．０１１〜０．０２０％、
Ａｌ：０．００３〜０．０６０％、
Ｔｉ：０．００１〜０．１００％、
Ｎ：０．００２０〜０．０１２０％、
Ｍｏ：０．０４〜０．５０％
を含有し、
残部はＦｅと不純物からなる化学組成を有し、
硬質部の素地とこの素地中に分散した軟質部からなる複合組織を有し、硬質部と軟質部の硬度差がビッカース硬度で１５０以上である母材を溶接してなる溶接継手であって、
溶接熱影響部の硬度が、母材、溶接金属の各々の硬度と下記の不等式(1)の関係を満たすと共に、溶接熱影響部における［回転曲げ疲労強度/引張強度］の比が０．４５以上であることを特徴とする溶接継手。
{Ｍｉｎ（母材硬度、溶接金属硬度）}×１．５≧(ＨＡＺ硬度の最大値)  ・・・式(1)
ただし、Ｍｉｎ（母材硬度、溶接金属硬度）とは、母材の硬度および溶接金属の硬度のうちの低い方の値を意味する。ＨＡＺ硬度の最大値とは、溶接熱影響部における硬度の最大値を意味する。
【請求項２】
母材が、Ｆｅの一部に代えて、質量％で、
Ｃｒ：２．０％以下、
Ｎｉ：１．５％以下、
Ｃｕ：１．５％以下
のうちの１種以上を含有することを特徴とする請求項１に記載の溶接継手。
【請求項３】
母材が、Ｆｅの一部に代えて、質量％で、
Ｎｂ：０．１％以下、
Ｖ：０．１％以下
のうちの１種以上を含有することを特徴とする請求項１または２に記載の溶接継手。
【請求項４】
母材が、Ｆｅの一部に代えて、質量％で、
Ｂ：０．００３０％以下を含有することを特徴とする請求項１から３までのいずれかに記載の溶接継手。
【発明の詳細な説明】
【技術分野】
【０００１】
本発明は、鋼構造物の疲労強度健全性を向上する技術に関するものである。特に、溶接部の疲労き裂発生特性を改善するとともに、疲労き裂がその後、成長し母材部に進入したときには、母材部で疲労き裂進展抵抗特性を発揮する溶接継手に関するものである。
【背景技術】
【０００２】
建築、橋梁などの各種溶接鋼構造物や、船舶、自動車などの輸送用機械、さらには産業用機械、建築用機械などの各種機械には、多くの部位に構造部材として、鋼材が使われている。
【０００３】
このような鋼材が使用された構造物や機械（以下、「鋼構造物」と記す。）には通常、供用中に繰返し荷重が負荷される。そのため、鋼構造物の強度健全性を確保するためには、繰返し荷重に対する抵抗性、すなわち、疲労強度を向上させることが必要不可欠である。
【０００４】
鋼構造物においては、一般に、溶接継手の溶接部が損傷の起点となることが多く、疲労強度を向上させるためには溶接継手の疲労特性を改善することが必要になる。溶接継手の疲労特性を改善するための設計面からの検討としては、例えば、ＦＥＭ（有限要素法）などの応力解析コードを用いて構造的な応力集中を回避するような最適形状設計が行なわれている。また、適切な形状・位置にリブ等を設置し、補強によって応力を下げる工夫などが行なわれている。一方、施工面からの検討としては、グラインダー処理、化粧盛り溶接などによる余盛り止端形状の仕上げ加工が行われている。
【０００５】
しかしながら、設計面からの改善効果は既に飽和状態に近づいており、設計面でのさらなる改善は望めない状況にある。また、上記のような仕上げ加工により疲労特性の改善効果は期待できるものの、膨大な工数が必要となり、製造コストが増加するという問題が生じる。
【０００６】
そこで、上記のような設計面又は施工面からのアプローチとは別に、材料面からのアプローチによって溶接部の疲労特性を改善する試みも行われている。例えば、特許文献１には、変態温度を低くした特殊な溶接材料を用いる溶接施工方法が提案されている。この方法によれば、溶接部に発生する引張り残留応力を緩和でき、疲労寿命を向上させることができるとしている。
【０００７】
また、材料面からの検討として、母材となる鋼板の改善も試みられている（例えば、特許文献２〜６参照）。
【先行技術文献】
【特許文献】
【０００８】
【特許文献１】特開２００３−２９０９７２号公報
【特許文献２】特開２００７−２９００３２号公報
【特許文献３】特開平１１−３１０８４６号公報
【特許文献４】特開２００８−２５５４６９号公報
【特許文献５】特開２００８−２５５４６８号公報
【特許文献６】特開２００８−２４８３１４号公報
【発明の概要】
【発明が解決しようとする課題】
【０００９】
しかしながら、特許文献１に記載の方法では、鋼構造物に要求される疲労強度レベルに応じて溶接材料を使い分ける必要があり、利便性に劣る。また、変態温度の低い溶接材料は必然的に溶接性が悪くなるので、余盛り止端形状をなだらかにすることは極めて困難である。そのため、余盛り止端において応力集中が発生し易くなり、疲労強度を十分に向上させることができない。
【００１０】
また、特許文献１に記載の方法により作製された溶接継手の品質を保証するためには、溶接部に発生している残留応力を測定する必要がある。しかしながら、溶接部の残留応力を非破壊で測定するためには多くの工数が必要であるので、利便性に劣る。したがって、特許文献１に記載の方法は、工業的に品質を保証する方法を如何に実現するかという点で大きな課題を残している。
【００１１】
特許文献２に記載の技術は、溶接部の疲労き裂発生特性に特化した技術であるため、き裂が発生した後のことは考慮されていない。したがって、き裂の進展を十分に阻止することができない。
【００１２】
特許文献３〜６に記載の技術は、母材部の疲労き裂進展特性に特化した技術である。したがって、溶接部における疲労き裂の発生を十分に防止することができない。
【００１３】
本発明は、上記のような問題点を解決するためになされたものであり、特別な設計および施工を行うことなく溶接部の疲労き裂発生特性を改善できかつ疲労き裂が母材部に進入したときには母材部で疲労き裂進展抵抗特性を発揮する溶接継手を提供することを目的とする。
【００１４】
具体的には、造船、建築構造物、橋梁、建設機械などの分野に用いられる疲労強度に優れた溶接継手、特に引張強さが４９０〜５７０ＭＰａ級の溶接継手を提供することを目的とする。
【課題を解決するための手段】
【００１５】
本発明者は、溶接継手としての利便性を重視し、母材の静的強度特性、破壊靱性、溶接性および溶接部の破壊靱性などにも留意を払い検討した。具体的には、種々の母材の組織観察、ＣＴ試験片を用いた疲労き裂進展試験、種々の溶接継手を用いた疲労試験および溶接熱履歴を再現した試験片を用いた引張試験を行った。その結果、次の知見を得た。
【００１６】
（ａ）溶接継手の母材となる鋼板は、硬質部と軟質部の２種類の組織が複合形成されたものであればよい。この場合、硬質部と軟質部との界面近傍において、き裂進展の停留効果を得ることができる。
【００１７】
（ｂ）硬質部の硬度と軟質部の硬度との差は、ビッカース硬度（Ｈｖ）で１５０以上であればよい。この場合、き裂先端の転位の移動が軟質部と硬質部との界面で阻止されるとともに、バーガースベクトルが界面に直交する転位が、軟質部と硬質部との界面近傍の軟質部内に配列するため、傾角粒界が形成される。この傾角粒界は、粒界一次転位のみにより構成されるため、粒界凝集力が高く、破壊の抵抗となりやすい。さらに、形成された傾角粒界には転位が突入しにくいため、引続き繰り返し応力が作用する場合には、粒界に隣接する軟質部側に新しい傾角粒界が形成される。このような経過を繰返すことにより、大きな体積を有する傾角粒界の集合部が形成される。この集合部はき裂進展の抵抗となり、母材のき裂進展抑制特性を向上させることができる。
【００１８】
（ｃ）溶接部における疲労き裂の発生を防止するためには、疲労損傷領域の局所化を避ける必要がある。疲労損傷領域の局所化を避けるためには、溶接継手の溶接部に応力集中が発生することを防止すればよい。溶接部において応力集中が発生することを防止するためには、溶接熱影響部(ＨＡＺ)、母材、溶接金属の３つの材料の硬度を近づけることができればよい。
【００１９】
本発明者らは、数多くの鋼材から複数の溶接継手を作製し、硬度分布測定ならびに疲労試験を実施した。その結果、溶接熱影響部の硬度（ＨＡＺ硬度）が下記の不等式(1)を満たすことにより、溶接継手の疲労特性が向上することが判明した。
{Ｍｉｎ（母材硬度、溶接金属硬度）}×１．５≧(ＨＡＺ硬度の最大値)・・・式(1)
ここで、Ｍｉｎ（母材硬度、溶接金属硬度）とは、母材の硬度および溶接金属の硬度のうちの低い方の値を意味する。また、ＨＡＺ硬度の最大値とは、溶接熱影響部における硬度の最大値を意味する。
【００２０】
なお、溶接継手では、通常、溶接金属の強度を母材強度より高めに設定するオーバーマッチという思想に基づいて溶接金属が選定される。そのため、多くの場合は、式(1)中のＭｉｎ（母材硬度、溶接金属硬度）は母材硬度を意味することになる。また、通常、溶接熱影響部はサブｍｍから数ｍｍ程度の領域に形成される。
【００２１】
（ｄ）疲労強度の高い溶接継手を得るには、破壊起点となる溶接熱影響部での疲労強度の向上も検討する必要がある。
【００２２】
一般に平滑材（溶接熱履歴を経ていない普通鋼）の疲労強度は引張強度が大きいほど大きい。平滑材に溶接を施した場合、溶接に起因する残留応力が発生する。残留応力は高強度鋼ほど大きく、残留応力の分、疲労強度に対抗する実質的な抵抗力は高強度鋼ほど低下するので、溶接熱影響部での疲労強度は母材の疲労強度を引き継ぐわけではない。よって、溶接熱影響部での疲労強度の向上には、溶接熱履歴を受けて発生した残留応力を考慮する必要がある。そこで、発明者はこれらの事実を、平均応力の影響を考慮した疲労限度線図の一つである修正Goodman線図に基づき検討した。
【００２３】
疲労限度線図は、横軸に平均応力σmをとり、同じ時間強度を示す応力振幅σaを結んだ線であり、疲労強度を評価するために用いられる。この疲労限度線以下であれば疲労破壊を起こさないと判断することができるものである。
【００２４】
図４は平滑材について修正Goodman線図を説明する図である。修正Goodman線図は、横軸に平均応力σmを、そして縦軸に応力振幅σaで表示した疲労限度（疲労強度）を取ることによって表される。具体的には、縦軸に交わる点（ｙ切片）に平均応力σmが０となる完全両振り疲労限度を採用し、そして横軸に交わる点（ｘ切片）に引張強度を採用して、その間を直線で結んだ線である（図中実線で示す）。ここで、完全両振り疲労限度とは、引張応力と圧縮応力が同じ大きさのとき、すなわち、応力比（σmin／σmax）が−１であるときの疲労限度である。回転曲げでの疲労試験の疲労強度が代表的である。これに対して、完全片振り疲労限度とは応力比（σmin／σmax）が０であり、図中に横軸に対して４５゜にプロットされる（図中点線で示す）。
【００２５】
したがって、鋼材の任意の平均応力下での疲労強度は修正Goodman線図から容易に予測できる。図４に示すとおり、一般的な普通鋼の場合、疲労強度と引張強度の比はほぼ一定の値を取るので、高強度鋼ほど疲労強度は大きくなる。
【００２６】
次に、図５は平滑形状のＨＡＺについての修正Goodman線図である。このような材料に溶接を施すと溶接熱履歴により溶接熱影響部の粒径が大きくなるので、疲労限度は低下する。図５に示すとおり、高強度鋼、中強度鋼、低強度鋼ともに、疲労限度は低下する。なお、図５ではＨＡＺの疲労限度は母材のそれの８０％と仮定した。
【００２７】
そして、図６は止端での切欠き形状を備えるＨＡＺについての修正Goodman線図である。実際の溶接では余盛りの形成による応力集中が生じるので、図６に示すとおり、直線の傾きは小さく（緩やか）になる。このとき、各鋼材に同じ条件（例えば、応力比０の疲労試験）で疲労試験を行った場合の疲労限度の差は小さくなる。
【００２８】
さらに、図７は止端での切欠き形状を備えかつ溶接残留応力を有するＨＡＺについての修正Goodman線図である。溶接により余盛りの形成による応力集中が生じるだけでなく、残留応力が溶接熱影響部に生じる。したがって、実継手の疲労強度は、高強度鋼ほど残留応力は大きいため、この影響を受けて疲労限度は一定となり、高強度鋼でも低強度鋼も変わらなくなる。図７に示すとおりである。
【００２９】
以上の検討から、溶接熱影響部における疲労強度として、修正Goodman線図上の直線の傾きをより大きく（急に）すれば同じ引張強度でも疲労強度を大きくすることができることを思索した。そこで、当該直線の傾きに当たる溶接熱影響部における疲労強度と引張強度の比、すなわち熱履歴を受けた溶接熱影響部における［回転曲げ疲労強度／引張強度］の比を０．４５以上とすることで高い疲労強度が得られることを知得した。
【００３０】
本発明は、上記の知見を基礎として完成したものであって、その要旨は下記の溶接継手にある。
【００３１】
（１）質量％で、
Ｃ：０．０１〜０．１０％、
Ｓｉ：０．０４〜０．６０％、
Ｍｎ：０．５０〜２．００％、
Ｐ：０．０２５％以下、
Ｓ：０．０１１〜０．０２０％、
Ａｌ：０．００３〜０．０６０％、
Ｔｉ：０．００１〜０．１００％、
Ｎ：０．００２０〜０．０１２０％、
Ｍｏ：０．０４〜０．５０％
を含有し、
残部はＦｅと不純物からなる化学組成を有し、
硬質部の素地とこの素地中に分散した軟質部からなる複合組織を有し、硬質部と軟質部の硬度差がビッカース硬度で１５０以上である母材を溶接してなる溶接継手であって、
溶接熱影響部の硬度が、母材、溶接金属の各々の硬度と下記の不等式(1)の関係を満たすと共に、溶接熱影響部における［回転曲げ疲労強度/引張強度］の比が０．４５以上であることを特徴とする溶接継手。
{Ｍｉｎ（母材硬度、溶接金属硬度）}×１．５≧(ＨＡＺ硬度の最大値)  ・・・式(1)ただし、Ｍｉｎ（母材硬度、溶接金属硬度）とは、母材の硬度および溶接金属の硬度のうちの低い方の値を意味する。ＨＡＺ硬度の最大値とは、溶接熱影響部における硬度の最大値を意味する。
【００３２】
（２）母材が、Ｆｅの一部に代えて、質量％で、
Ｃｒ：２．０％以下、
Ｎｉ：１．５％以下、
Ｃｕ：１．５％以下
のうちの１種以上を含有することを特徴とする上記（１）の溶接継手。
母材が、Ｆｅの一部に代えて、質量％で、
Ｃｕ：０．１％未満を含有し、Ｃｕ／Ｓｎ比が１．０以下であることを特徴とする上記（１）の溶接継手。
【００３３】
（３）母材が、Ｆｅの一部に代えて、質量％で、
Ｎｂ：０．１％以下、
Ｖ：０．１％以下
のうちの１種以上を含有することを特徴とする上記（１）または（２）の溶接継手。
【００３４】
（４）母材が、Ｆｅの一部に代えて、質量％で、
Ｂ：０．００３０％以下を含有することを特徴とする上記（１）〜（３）のいずれかの溶接継手。
【発明の効果】
【００３５】
本発明に係る溶接継手によれば、特別な設計および施工を行うことなく溶接部の疲労き裂発生特性を改善できかつ疲労き裂が母材部に進入したときには母材部で疲労き裂進展抵抗特性を発揮することができる。より具体的には、従来通りの構造設計の下、溶接施工に関しては、特殊な溶接材料を使用することなく、また、溶接後の余盛り止端形状をグラインダーなどで形状処理を行うことなく、溶接継手の疲労強度健全性を高めることができる。
【図面の簡単な説明】
【００３６】
【図１】溶接熱履歴を再現するための供試材を示す図である。
【図２】溶接熱履歴の一例を示す図である。
【図３】引張試験片を示す図である。
【図４】平滑材について修正Goodman線図を説明する図である。
【図５】平滑形状のＨＡＺについての修正Goodman線図である。
【図６】止端での切欠き形状を備えるＨＡＺについての修正Goodman線図である。
【図７】止端での切欠き形状を備えかつ溶接残留応力を有するＨＡＺについての修正Goodman線図である。
【発明を実施するための形態】
【００３７】
以下に、本発明の各要件について詳しく説明する。ここで、化学組成を表す「％」は、特に断らない限り、「質量％」を意味する。
【００３８】
１．母材組成
以下、本発明に係る溶接継手の母材の化学組成の作用効果を、その含有量の限定理由とともに説明する。なお、含有量に関する「％」は「質量％」を意味する。
【００３９】
Ｃ：０．０１〜０．１０％
Ｃは、鋼の強度を高める成分である。Ｃ含有量が０．０１％未満では、母材が鋼構造物に必要な強度を確保することが困難になる。したがって、母材が鋼構造物に必要な強度レベルを確保するために、Ｃ含有量は０．０１％以上とする。一方、Ｃ含有量が０．１０％を超えると溶接性が低下するので、Ｃ含有量の上限は０．１０％とする。望ましいＣ含有量は０．０３〜０．０６％である。
【００４０】
Ｓｉ：０．０４〜０．６０％
Ｓｉは、鋼の脱酸のために必要な成分である。Ｓｉ含有量が０．０４％未満では適切な脱酸効果を期待できない。一方、Ｓｉ含有量が０．６０％を超えると母材の靱性が損なわれ、構造用鋼としての適正を欠くおそれがある。したがって、Ｓｉ含有量は、０．０４〜０．６０％とする。望ましいＳｉ含有量は、０．２０〜０．５０％である。
【００４１】
Ｍｎは、鋼の強度を向上させる成分である。Ｍｎ含有量が０．５０％未満では鋼構造物に必要な強度を確保できなくなる。一方、Ｍｎ含有量が２．００％を超えると、溶接熱影響部（ＨＡＺ）が硬化し溶接割れが発生しやすくなる。したがって、Ｍｎ含有量は、０．５０〜２．００％とする。望ましいＭｎ含有量は、０．８０〜１．６０％である。
【００４２】
Ｐ：０．０２５％以下
Ｐは、中心偏析を助長するなどして鋼の靭性を劣化させる成分である。そのため、Ｐの含有量は、０．０２５％以下とする。望ましいＰ含有量は、０．０２０％以下である。
【００４３】
Ｓ：０．０２０％以下
Ｓは、溶接割れの原因となる成分であり、割れの起点となり得るＭｎＳ等の介在物を形成する。そのため、Ｓの含有量は、０．０２０％以下とする。溶接熱影響部の靭性を十分に確保するためには、Ｓ含有量は０．０１５％以下とすることが望ましい。
【００４４】
Ａｌ：０．００３〜０．０６０％
Ａｌは、鋼の脱酸のために必要な成分である。Ａｌ含有量が０．００３％未満では適切な脱酸効果を期待できない。一方、Ａｌ含有量が０．０６０％を超えると母材の清浄度および靱性が損なわれるおそれがある。したがって、母材のＡｌ含有量は０．００３〜０．０６０％とする。
【００４５】
Ｔｉ：０．００１〜０．１００％
Ｔｉは、炭化物を生成することにより、軟質部を細粒化して強化するため、疲労き裂進展抑制特性の改善に有効な成分である。この効果を得るためには、Ｔｉを０．００１％含有させる必要があるので、Ｔｉ含有量は０．００１％以上とする。一方、Ｔｉ含有量が０．１００％を超えると、疲労き裂進展抑制特性の改善効果が飽和するとともに、母材の強度が上昇しすぎ、靱性が損なわれるおそれがある。したがって、母材のＴｉ含有量は０．００１〜０．１００％とする。望ましいＴｉ含有量は、０．０１０〜０．０３０％である。
【００４６】
Ｎ：０．００２０〜０．０１２０％
Ｎは、ＴｉＮを生成して、溶接熱影響部の物性に影響する重要な成分である。Ｎの含有量は、継手疲労特性を向上させるためには、０．００２０％以上必要である。一方、Ｎを過剰に添加するとＴｉＮを形成しないＮが母材の靱性を損なうおそれがある。したがって、Ｎ含有量は０．００２０〜０．０１２０％とする。望ましいＮ含有量は、０．００５０〜０．００９０％である。
【００４７】
Ｍｏ：０．０４〜０．５０％
Ｍｏは、ＨＡＺにおける疲労特性を向上させる重要な成分である。ここで言う疲労特性とは、溶接継手の余盛り止端を再現した切欠き下の疲労特性であり、かつ、ＨＡＺ硬度との相対関係における疲労特性である。Ｍｏを含有させることにより、ＨＡＺ硬度はさほど高くすることなく、ＨＡＺ切欠き疲労強度を大きく改善できる。このような効果を得るには少なくともＭｏを０．０４％含有させる。しかし、０．５０％を超えて含有させても、これらの効果が飽和するとともに、母材強度が上昇しすぎて、靱性が損なわれるおそれがある。したがって、Ｍｏ含有量は０．０４〜０．５０％とする。望ましいＭｏ含有量は、０．０６〜０．３０％である。
【００４８】
本発明に係る溶接継手の母材は、上記の元素を有し、残部がＦｅおよび不純物からなる鋼材である。ここで、不純物とは、鋼材を工業的に製造する際に鉱石やスクラップ等のような原料をはじめとして製造工程の種々の要因によって混入する成分であって、本発明に悪影響を与えない範囲で許容されるものを意味する。
【００４９】
本発明に係る溶接継手の母材は、上記の元素の他に、さらにＣｒ、Ｎｉ、Ｃｕ、Ｎｂ、Ｖ、およびＢよりなる群から選ばれた１種または２種以上を含有させてもよい。これらの元素を含有させてもよい理由とそのときの含有量は、次の通りである。
【００５０】
Ｃｒ：２．０％以下
Ｃｒは、必要に応じて含有させることができる。含有させれば、耐食性を向上させるとともに腐食環境下での疲労き裂進展抑制特性の改善、軟質部の転位構造の制御および微視的塑性変形の抑制に効果がある。しかし、２．０％を超えて含有させても、これらの効果が飽和するとともに、母材の強度が上昇しすぎて、靱性が損なわれるおそれがある。したがって、含有させる場合のＣｒ含有量は２．０％以下、望ましくは１．８％以下とする。なお、腐食環境下での疲労き裂進展抑制特性の改善、軟質部の転位構造の制御および微視的塑性変形の抑制の効果を確実に得るためには、０．０１％以上含有させることが望ましく、０．５％以上含有させることがより望ましい。
【００５１】
Ｎｉ：１．５％以下
Ｎｉは、必要に応じて含有させることができる。ＮｉもＣｒおよびＭｏと同様に、耐食性を向上させるとともに腐食環境下での疲労き裂進展抑制特性の改善、軟質部の転位構造の制御および微視的塑性変形の抑制に効果がある。しかし、１．５％を超えて含有させても、これらの効果が飽和するとともに、母材の強度が上昇しすぎて、靱性が損なわれるおそれがある。したがって、含有させる場合のＮｉ含有量は１．５％以下、望ましくは１．０％以下とする。なお、腐食環境下での疲労き裂進展抑制特性の改善、軟質部の転位構造の制御および微視的塑性変形の抑制の効果を確実に得るためには、０．１％以上含有させることが望ましく、０．５％以上含有させることがより望ましい。
【００５２】
Ｃｕ：１．５％以下
Ｃｕは、必要に応じて含有させることができる。ＣｕもＣｒ、ＭｏおよびＮｉと同様に、耐食性を向上させるとともに腐食環境下での疲労き裂進展抑制特性の改善、軟質部の転位構造の制御および微視的組成変形の抑制に効果がある。しかし、１．５％を超えて含有させても、これらの効果が飽和するとともに、母材の強度が上昇しすぎて、靱性が損なわれるおそれがある。したがって、含有させる場合のＣｕ含有量は１．５％以下、望ましくは１．２％以下とする。なお、腐食環境下での疲労き裂進展抑制特性の改善、軟質部の転位構造の制御および微視的塑性変形の抑制の効果を確実に得るためには、０．１％以上含有させることが望ましく、０．３％以上含有させることがより望ましい。
【００５３】
Ｎｂ：０．１％以下
Ｎｂは、必要に応じて含有させることができる。Ｎｂは、炭化物を生成することにより、軟質部を細粒化して強化するため、腐食環境下での疲労き裂進展抑制特性の改善に効果がある。しかし、０．１％を超えて含有させても、この効果が飽和するとともに、母材の強度が上昇しすぎて、靱性が損なわれるおそれがある。したがって、含有させる場合のＮｂ含有量は０．１％以下、望ましくは０．０５％以下とする。なお、腐食環境下での疲労き裂進展抑制特性の改善の効果を確実に得るためには、０．０１％以上含有させることが望ましく、０．０２％以上含有させることがより望ましい。
【００５４】
Ｖ：０．１％以下
Ｖは、必要に応じて含有させることができる。ＶもＮｂと同様に、炭化物を生成することにより、軟質部を細粒化して強化するため、腐食環境下での疲労き裂進展抑制特性の改善に効果がある。しかし、０．１％を超えて含有させても、この効果が飽和するとともに、母材の強度が上昇しすぎて、靱性が損なわれるおそれがある。したがって、含有させる場合のＶ含有量は０．１％以下、望ましくは０．０７％以下とする。なお、腐食環境下での疲労き裂進展抑制特性の改善の効果を確実に得るためには、０．００５％以上含有させることが望ましく、０．０１％以上含有させることがより望ましい。
【００５５】
Ｂ：０．００３０％以下
Ｂは、必要に応じて含有させることができる。Ｂは、焼入性を著しく高める作用があり、強度上昇と疲労き裂進展抵抗性を向上させる効果がある。しかし、０．００３０％を超えて含有させると靱性が劣化するおそれがある。したがって、含有させる場合のＢ含有量は０．００３０％以下とする。なお、強度上昇と疲労き裂進展抵抗性向上の効果を確実に得るためには、０．０００３％以上含有させることが望ましい。
【００５６】
２．母材の組織および硬度
本発明に係る溶接継手の母材は、硬質部の素地とこの素地中に分散した軟質部からなる複合組織を有するものである。硬質部はマルテンサイト、ベイナイト、パーライト、疑似パーライトおよび焼戻しマルテンサイトのうちの１種以上からなる組織であり、軟質部はフェライト組織である。母材を上記のように複合組織とするのは、硬質部と軟質部の２種類の組織を複合形成させて、硬質部と軟質部との界面近傍においてき裂進展の停留効果を得るためである。この効果は、硬質部と軟質部との存在比率（体積率）によっては、あまり影響を受けない。したがって、本発明に係る溶接継手の母材では、上記の存在比率は特に限定されない。
【００５７】
本発明に係る溶接継手の母材において、硬質部の硬度と軟質部の硬度との差は、ビッカース硬度（以下、Ｈｖという。）で１５０以上である。軟質部と硬質部との硬度差をＨｖで１５０以上にする理由は次のとおりである。硬度差が１５０以上になると、き裂先端の転位の移動が軟質部と硬質部との界面で阻止されるとともに、バーガースベクトルが界面に直交する転位が、軟質部と硬質部との界面近傍の軟質部内に配列するため、傾角粒界が形成される。この傾角粒界は、粒界一次転位のみにより構成されるため、粒界凝集力が高く、破壊の抵抗となりやすい。さらに、形成された傾角粒界には転位が突入しにくいため、引続き繰り返し応力が作用する場合には、粒界に隣接する軟質部側に新しい傾角粒界が形成される。このような経過を繰返すことにより、大きな体積を有する傾角粒界の集合部が形成される。この集合部はき裂進展の抵抗となり、母材のき裂進展抑制特性を向上させることができる。
【００５８】
３．溶接継手の硬度分布
溶接継手の疲労強度を向上させるためには、疲労損傷領域の局所化を避けて、溶接部においてき裂が発生することを防止する必要がある。
【００５９】
一般に、溶接継手には、通常、溶接に伴い溶接余盛りが形成される。溶接余盛りは応力集中源となり、余盛り止端に大きな応力集中を生じさせる。この余盛り止端の形状に基づく応力集中を母材側で改善することは困難である。
【００６０】
ここで、溶接継手に応力集中を発生させる要因には、上記のような形状に起因する形状ノッチの他に、材質ノッチと呼ばれるものがある。材質ノッチとは、材料内の材質の変化・分布、すなわち、溶接継手の場合には、強度の変化・分布に基づく応力集中現象である。強度の変化・分布は硬度分布の測定で評価することができる。溶接継手は、溶接熱影響部(ＨＡＺ)、母材、溶接金属の３つの材料が連続して存在している。通常、これらの３つの材料の中では、溶接熱影響部の硬度が最も高い。材質ノッチの観点から応力集中を抑制するためには、上記の３つの材料の硬度がほぼ等しく、略均一な硬度分布となることが望ましい。言い換えると、最も硬度の高い溶接熱影響部の硬度を、母材および溶接金属の硬度（母材と溶接金属のうち硬度の低い材料の硬度）にできるだけ近づけることが望ましい。具体的には、下記の不等式(1)の関係を満たすように、母材、溶接金属および溶接熱影響部の硬度を規定することにより、溶接継手の疲労特性を向上させることができる。
{Ｍｉｎ（母材硬度、溶接金属硬度）}×１．５≧(ＨＡＺ硬度の最大値)  ・・・式(1)なお、Ｍｉｎ（母材硬度、溶接金属硬度）とは、母材の硬度および溶接金属の硬度のうちの低い方の値を意味する。ＨＡＺ硬度の最大値とは、溶接熱影響部における硬度の最大値を意味する。
【００６１】
４．溶接熱影響部の［回転曲げ疲労強度／引張強度］の比
溶接継手全体で疲労強度を高くするには、最弱部となる溶接熱影響部での疲労強度も考慮しなければばらない。上述のように修正Goodman線図からの検討より、線図上の直線の傾きを大きくすればよい。
【００６２】
修正Goodman線図でのｙ切片は、引張応力と圧縮応力の絶対値が同じ大きさのとき、すなわち、応力比（σmin／σmax）が−１であるときの疲労限度、すなわち回転曲げ疲労強度であり、そして、ｘ切片は引張強度であることから、［回転曲げ疲労強度／引張強度］の比を大きくすれば、Goodman線図上の直線の傾きを大きくすることができる。
【００６３】
特に、溶接熱影響部における［回転曲げ疲労強度／引張強度］の比が０．４５以上になれば、溶接熱影響部での疲労強度が向上する。
【００６４】
５．母材の製造
本発明の溶接継手の母材として使用する鋼板は、例えば、以下の手順により製造できる。
【００６５】
まず、上述の化学組成を有するスラブを９００℃〜１２５０℃に加熱した後に熱間圧延を施すことにより鋼板を作製する。次いで、熱間圧延された鋼板を冷却する。その冷却工程においては、平均冷却速度が２０℃/秒以上（好ましくは２５℃/秒〜６０℃/秒）の加速冷却でスラブを８００℃から５００℃まで冷却し、５００℃以下（好ましくは４５０℃〜室温）で上記加速冷却を停止し、その後、鋼板表面における復熱温度幅が、加速冷却停止時の鋼板表面の温度の４０％以下となるようにして冷却を終了する。ここで復熱温度幅とは、加速冷却を停止した直後の鋼板表面の温度と、冷却停止後に鋼板内部に蓄積された熱で再び鋼板表面の温度が上昇し、その上昇が安定した状態での鋼板表面の温度との差を意味する。
【００６６】
なお、スラブの加熱温度が９００℃に満たない場合には、鋼材のフェライト率が高くなりすぎ、疲労き裂の進展抵抗特性が悪くなる。一方、スラブの加熱温度が１２５０℃を超える場合には、結晶粒径が粗大となりすぎ、鋼材の靱性が劣化してしまう。また、上記の冷却工程において、鋼板を８００℃から５００℃まで冷却する際の平均冷却速度が２０℃/秒に満たない場合にはフェライトの析出が多くなり、疲労き裂の進展抵抗特性が悪くなる。このフェライトの析出を確実に防止するための好ましい冷却速度は、２５℃/秒以上である。加速冷却を停止した後の復熱温度幅が加速冷却停止時の鋼板表面の温度の４０％を超える場合には、鋼材中の初期転位密度が減少し、鋼材の繰返し軟化特性を引き出すことができず疲労き裂進展特性が悪くなる。加速冷却停止時の鋼板表面の温度が５００℃を超える場合には、鋼材のフェライト率が高くなりすぎ、疲労き裂進展抵抗特性が悪くなる。フェライト率が高くなり過ぎることを確実に防止するための好ましい加速冷却停止温度は、４５０℃以下である。
【００６７】
６．溶接継手の製造
溶接継手の製造は、例えば、アーク溶接により行えばよい。なお、アーク溶接においては、一般に、大気ガス等のガス成分の溶接金属への溶け込みにより、溶接部の強度や靭性の低下が生じる。このため、フラックスまたはガスによるシールド効果を期待して、被覆アーク溶接（ＳＭＡＷ溶接; Shielded Metal Arc Welding）、マグ溶接（ＭＡＧ溶接; Metal Active Gas Arc Welding）または炭酸ガスアーク溶接（ＣＯ２溶接）によって溶接を行うことが好ましい。ここで、フラックスまたはシールドガスの量が少ないと大気ガス成分の溶接金属への溶け込みが多くなり、ＨＡＺ硬度が大きくなる。また、溶接継手の製造工程では、一般に、溶接後、溶接継手は大気中において放冷される。このとき、ＨＡＺの熱が十分に放出されず、他の領域からＨＡＺに熱が伝達されるなどした場合にも、ＨＡＺ粒径が大きくなる。そのため、溶接継手の製造する際には、十分なシールドを行い、ＨＡＺの熱管理を十分に行う必要がある。
【実施例】
【００６８】
表１および２に示す化学組成の母材を、通常の溶製、鋳造により製造した。その後、表３に示す熱間圧延、冷却条件で供試材となる溶接継手の母材鋼板を製造した。なお、表１および２に示す製造条件のＡ〜Ｈは、表３に示す製造条件のＡ〜Ｈにそれぞれ対応している。
【００６９】
【表１】
0005565322.tif 000002
【００７０】
【表２】
0005565322.tif 000003
【００７１】
【表３】
0005565322.tif 000004
【００７２】
母材鋼板の組織調査と硬度の測定は、母材鋼板をエポキシ樹脂に埋め込み、切断、断面の研磨、エッチングを施して、顕微鏡観察および微小領域の硬度の測定をすることにより行った。表１および２には、各母材鋼板の金属組織を素地相と分散相に分け、各々の相が軟質相であるのか、硬質相であるのかを記載すると共に、硬質相のビッカース硬度から軟質相のビッカース硬度を差し引いた硬度差を記載した。硬度測定はＪＩＳ  Ｚ２２４４−２００３に従って実施した。
【００７３】
表１および２に示す各母材鋼板に対し、疲労き裂進展試験を実施した。また、被覆アーク溶接（ＳＭＡＷ溶接）、マグ溶接（ＭＡＧ溶接）および炭酸ガスアーク溶接（ＣＯ２溶接）のうちのいずれかの溶接方法で、各母材鋼板を用いて溶接継手を作製し、各溶接継手に対して疲労試験を実施した。被覆アーク溶接（ＳＭＡＷ溶接）、マグ溶接（ＭＡＧ溶接）および炭酸ガスアーク溶接（ＣＯ２溶接）の具体的な溶接条件は、表４に示すとおりである。なお、表１に示す溶接方法のＳＭＡＷ、ＭＡＧ、ＣＯ２は、表３に示す溶接方法にそれぞれ対応している。また、溶接継手の疲労試験では、荷重非伝達型十字継手を採用した。
【００７４】
【表４】
0005565322.tif 000005
【００７５】
さらに、溶接継手に対しては、ＨＡＺ、母材、溶接金属の硬度を各々測定し、(ＨＡＺ硬度の最大値)/{Ｍｉｎ(母材硬度, 溶接金属硬度)}を算出した。算出した値を、ＨＡＺ硬度比と称して表１および２に記載した。硬度測定はＪＩＳ  Ｚ２２４４−２００３に従って実施した。
【００７６】
各溶接は、溶接材料メーカーの推奨条件で実施した。例えば、炭酸ガスアーク溶接（ＣＯ２溶接）では、溶接材料として神戸製鋼所製のＤＷ−１００(ワイヤ径１．２ｍｍ)を用いて、溶接電圧２５０Ｖ、溶接電流２６Ａ、溶接速度２６ｃｍ/ｍｉｎで溶接入熱量１．５ｋＪ/ｍｍとして実施した。
【００７７】
疲労き裂進展試験および疲労試験においては、母材鋼板および溶接継手を、電気油圧式閉ループ型疲労試験機疲労き裂進展試験では、動的荷重容量±９８ｋＮの試験機を、溶接継手疲労試験では動的荷重容量が±４９０ｋＮの試験機を各々使用した。
【００７８】
母材鋼板の疲労き裂進展試験では、ＡＳＴＭ  Ｅ−６４７に準拠したＣＴ試験片を用い、応力拡大係数範囲ΔＫ（最大応力拡大係数と最小応力拡大係数との差）が２０ＭＰａ・ｍ１／２での疲労き裂進展速度を評価した。表１では、疲労き裂進展特性を、き裂進展速度が２．５×１０−５ｍｍ/ｃｙｃｌｅ以下の場合を“◎”、４．０×１０−５ｍｍ/ｃｙｃｌｅ以下の場合を“○”、４．０×１０−５ｍｍ/ｃｙｃｌｅを超えた場合を“×”として記載した。
【００７９】
溶接継手の疲労試験では、応力振幅を試験条件として変化させ、応力振幅と疲労破断寿命との関係をＳＮ線図で表し、疲労限度を導出した。この疲労試験において、荷重比(最小荷重を最大荷重で除した値)は０．１とした。また、疲労限度は５Ｅ６回（５×１０６回）疲労強度で定義した。なお、疲労破断寿命は、最大荷重時の変位（試験体に荷重を負荷するアクチュエータのシリンダーの変位）が、試験開始時に比べ１ｍｍ増した時点と定義したが、この時点で、疲労き裂は断面の５〜８割程度の面積まで成長していた。表１には、溶接継手の疲労強度を、５Ｅ６回疲労強度が１００ＭＰａ以上の場合を“◎”、８０ＭＰａ以上の場合を“○”、８０ＭＰａ未満の場合を“×”として記載した。
【００８０】
本実施例においては、さらに、各溶接継手の溶接熱影響部（ＨＡＺ）における［回転曲げ疲労強度／引張強度］の比を求めるための試験を行った。具体的には、まず、図１に示すように、各母材鋼板から、厚み：１１ｍｍ、長辺：６０ｍｍ、短辺１１ｍｍの供試材を作製した。そして、各溶接継手（表１のＮｏ．１〜Ｎｏ．４８に溶接継手）の溶接法および溶接条件にそれぞれ合致するよう、熱サイクルシミュレータ装置（富士電波工機製、1５ｋＷ高周波加熱、Ｈｅガス冷却）を用いて各供試材に溶接熱履歴を再現した。図２に、溶接熱履歴の一例として、ＣＯ２溶接法で溶接入熱１．５ｋＪ/ｍｍに対応した熱履歴を示す。なお、このシミュレーター装置は、供試材に装着された熱電対の出力を基に、設定された加熱速度および高温保持をインダクション・ヒータで、設定された冷却速度を液体窒素で制御できるようになっている。
【００８１】
上記のシミュレーター装置により溶接熱履歴が再現された各供試材（以下、再現材と称する。）から、精密加工により、図３に示す引張試験片（厚みｔ：０．５ｍｍ、平行部の長さ：３．８ｍｍ）をそれぞれ採取した。なお、溶接熱履歴の再現材の極表層部は特異な組織となっている可能性があるため、図１に示すように、再現材の表面から１ｍｍの部分が引張試験片の板厚方向における中心となるように引張試験片が採取されている。このようにして作製された各引張試験片を、荷重容量４．９ｋＮの引張試験機に予ひずみが付与されないように特殊治具を用いて取り付けた。
【００８２】
本実施例においては、上記の各引張試験片の引張試験結果からＨＡＺの引張強度を求めた。
【００８３】
また、本実施例においては、回転曲げ疲労強度についても求めた。回転曲げ疲労試験は、平行部直径6mm、平行部長さ約40mm、コーナー部のＲが30mmの小野式回転曲げ疲労試験片を用いて、通常の方法により室温大気中にて実施した。打切り繰返し数を１．０×１０７回に設定し、未破断となった試験の最大応力と、最も長寿命で破断した試験の応力の中間値を、疲労強度と定義した。
【００８４】
表１に示すように、本発明例（Ｎｏ.１〜Ｎｏ．２４）では、母材鋼板の疲労き裂進展特性および溶接継手の疲労強度が優れていることが分かる。一方、表２に示すように、本発明の要件を満足しない比較例（Ｎｏ.２５〜Ｎｏ．５０）は母材鋼材の疲労き裂進展特性または溶接継手の疲労強度が優れていないことが分かる。
【００８５】
具体的には、Ｎｏ.２５〜Ｎｏ．４０では、本発明で規定する母材鋼材の組成を満足せず、かつ一部のものについては母材組織、硬質・軟質相の硬度差、ＨＡＺ硬度比または［回転曲げ疲労強度／引張強度］の比が本願発明の規定を満足しなかったため、母材鋼材の疲労き裂進展特性または溶接継手の疲労強度が優れなかった。
【００８６】
Ｎｏ．４１〜Ｎｏ．４４では、本発明で規定する母材鋼材の組成を満足するものの、製造条件が好ましくなかった。具体的には、表１〜３に示すように、Ｎｏ．４１では冷却停止温度が高く、Ｎｏ．４２および４３では、復熱温度幅が大きく、Ｎｏ．４４では、平均冷却速度が低くかつ冷却停止温度が高かった。そのため、母材組織または硬質・軟質相の硬度差が本発明の規定を満足せず、母材鋼材の疲労き裂進展特性または溶接継手の疲労強度が優れなかった。
【００８７】
Ｎｏ.４５〜Ｎｏ．４８においては、母材鋼材が本発明で規定する組成を満足し、母材組織および硬質・軟質相の硬度差を満足している。しかし、溶接継手を適切に製造できなかったため、溶接継手の疲労強度が優れなかった。具体的には、Ｎｏ.４５およびＮｏ.４６では溶接継手の製造の際シールドガスの量を少なくしたため、ＨＡＺ硬度比および［回転曲げ疲労強度／引張強度］の比が本発明の規定を満足せず、溶接継手の疲労強度が優れなかった。また、Ｎｏ．４７では溶接継手の製造の際シールドガスの量を少なくしたため、また、Ｎｏ.４８では１パス目の溶接を行った直後に２パス目の溶接を行ったため、［回転曲げ疲労強度／引張強度］の比が本発明の規定を満足せず、溶接継手の疲労強度が優れなかった。
【００８８】
Ｎｏ.４９および５０においては、母材鋼材が本発明で規定する組成を満足している。しかし、製造方法が好ましくなかった。具体的には、Ｎｏ.４９では平均冷却速度が低く、Ｎｏ.５０では平均冷却速度が低くかつ冷却停止温度が高かった。そのため、母材組織または硬質・軟質相の硬度差が本発明の規定を満足せず、Ｎｏ.４９ではＨＡＺ硬度比および［回転曲げ疲労強度／引張強度］の比が、Ｎｏ.５０ではＨＡＺ硬度比が本発明の規定を満足しなかったため、母材鋼材の疲労き裂進展特性および溶接継手の疲労強度が優れなかった。
【産業上の利用可能性】
【００８９】
本発明に係る溶接継手によれば、特別な設計および施工を行うことなく溶接部の疲労き裂発生特性を改善できかつ疲労き裂が母材部に進入したときには母材部で疲労き裂進展抵抗特性を発揮することができる。より具体的には、従来通りの構造設計の下、溶接施工に関しては、特殊な溶接材料を使用することなく、また、溶接後の余盛り止端形状をグラインダーなどで形状処理を行うことなく、溶接継手の疲労強度健全性を高めることができる。
【図１】
0005565322.tif 000006
【図２】
0005565322.tif 000007
【図３】
0005565322.tif 000008
【図４】
0005565322.tif 000009
【図５】
0005565322.tif 000010
【図６】
0005565322.tif 000011
【図７】
0005565322.tif 000012